(57)【特許請求の範囲】
【請求項１】
共重合体（Ａ１）を含有してなる粘度指数向上剤（Ｘ１）であって、（Ａ１）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ１）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が１５０，０００〜２００，０００未満
（２）共重合体の分子量分布曲線におけるピークトップ分子量（Ｍｐ）の１／４以下に相当する部分のピーク面積が全ピーク面積の１１．０％以下
（３）共重合体のＭｗ／Ｍｐが１．０８以上
（４）共重合体の溶解性パラメーターが７．３〜９．５（ｃａｌ／ｃｍ３）１／２
【請求項２】
共重合体（Ａ２）を含有してなる粘度指数向上剤（Ｘ２）であって、（Ａ２）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ２）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が２００，０００〜３００，０００未満
（２）共重合体の分子量分布曲線におけるピークトップ分子量（Ｍｐ）の１／４以下に相当する部分のピーク面積が全ピーク面積の１４．０％以下
（３）共重合体のＭｗ／Ｍｐが１．０４以上
（４）共重合体の溶解性パラメーターが７．３〜９．５（ｃａｌ／ｃｍ３）１／２
【請求項３】
共重合体（Ａ３）を含有してなる粘度指数向上剤（Ｘ３）であって、（Ａ３）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ３）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が３００，０００〜５００，０００未満
（２）共重合体の分子量分布曲線におけるピークトップ分子量（Ｍｐ）の１／４以下に相当する部分のピーク面積が全ピーク面積の１７．０％以下
（３）共重合体のＭｗ／Ｍｐが１．００以上
（４）共重合体の溶解性パラメーターが７．３〜９．５（ｃａｌ／ｃｍ３）１／２
【請求項４】
共重合体（Ａ４）を含有してなる粘度指数向上剤（Ｘ４）であって、（Ａ４）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ４）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が５００，０００〜１，０００，０００未満
（２）共重合体の分子量分布曲線におけるピークトップ分子量（Ｍｐ）の１／４以下に相当する部分のピーク面積が全ピーク面積の２０．０％以下
（３）共重合体のＭｗ／Ｍｐが０．９５以上
（４）共重合体の溶解性パラメーターが７．３〜９．５（ｃａｌ／ｃｍ３）１／２
【請求項５】
共重合体が、構成単量体として更に窒素原子含有単量体（ｄ）を含有してなる共重合体である請求項１〜４のいずれかに記載の粘度指数向上剤。
【請求項６】
共重合体の結晶化開始温度が−１５℃以下である請求項１〜５のいずれかに記載の粘度指数向上剤。
【請求項７】
請求項１〜６のいずれかに記載の粘度指数向上剤及び基油を含有してなる潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
近年、地球環境保護の観点から、自動車の省燃費性及びロングドレイン性の向上がより一層要求されており、自動車に使用されている潤滑油や作動油等の更なる粘度指数の向上や、実使用時のせん断による粘度低下の抑制が求められている。従来は、粘度指数向上剤のせん断安定性を向上させる方法として、比較的低分子量の高分子化合物を使用する方法が提案されている（例えば、特許文献−１参照）。しかし、この方法では、せん断安定性の向上は見られるものの、粘度指数向上効果が低下するといった問題があった。
【先行技術文献】
【特許文献】
【０００３】
【特許文献−１】特開２００２−３０２６８７号公報
【発明の概要】
【発明が解決しようとする課題】
【０００４】
本発明の目的は、粘度指数向上効果及びせん断安定性に優れた粘度指数向上剤と、粘度指数向上剤を含有してなる潤滑油組成物を提供することである。
【課題を解決するための手段】
【０００５】
本発明者は、鋭意検討した結果、本発明に至った。すなわち本発明は、以下の［１］〜［５］である。
［１］共重合体（Ａ１）を含有してなる粘度指数向上剤（Ｘ１）であって、（Ａ１）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ１）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が１５０，０００〜２００，０００未満
（２）共重合体の分子量分布曲線におけるピークトップ分子量（Ｍｐ）の１／４以下に相当する部分のピーク面積が全ピーク面積の１１．０％以下
（３）共重合体のＭｗ／Ｍｐが１．０８以上
（４）共重合体の溶解性パラメーターが７．３〜９．５（ｃａｌ／ｃｍ３）１／２
【０００６】
［２］  共重合体（Ａ２）を含有してなる粘度指数向上剤（Ｘ２）であって、（Ａ２）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ２）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が２００，０００〜３００，０００未満
（２）共重合体の分子量分布曲線におけるピークトップ分子量（Ｍｐ）の１／４以下に相当する部分のピーク面積が全ピーク面積の１４．０％以下
（３）共重合体のＭｗ／Ｍｐが１．０４以上
（４）共重合体の溶解性パラメーターが７．３〜９．５（ｃａｌ／ｃｍ３）１／２
【０００７】
［３］共重合体（Ａ３）を含有してなる粘度指数向上剤（Ｘ３）であって、（Ａ３）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ３）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が３００，０００〜５００，０００未満
（２）共重合体の分子量分布曲線におけるピークトップ分子量（Ｍｐ）の１／４以下に相当する部分のピーク面積が全ピーク面積の１７．０％以下
（３）共重合体のＭｗ／Ｍｐが１．００以上
（４）共重合体の溶解性パラメーターが７．３〜９．５（ｃａｌ／ｃｍ３）１／２
【０００８】
［４］共重合体（Ａ４）を含有してなる粘度指数向上剤（Ｘ４）であって、（Ａ４）が以下の（１）〜（４）を満たし、炭素数５〜３６の分岐アルキル基を有する（メタ）アクリル酸アルキルエステル（ａ）、炭素数１〜４のアルキル基を有する（メタ）アクリル酸アルキルエステル（ｂ）、及び炭素数５〜３６の直鎖アルキル基を有する（メタ）アクリル酸アルキルエステル（ｃ）を必須構成単量体とする共重合体であって、（Ａ４）の重量に基づいて、（ａ）の割合が５〜９０重量％、（ｂ）の割合が５〜６０重量％、（ｃ）の割合が５〜９０重量％である共重合体である粘度指数向上剤。
（１）共重合体の重量平均分子量（Ｍｗ）が５００，０００〜１，０００，０００未満
（２）共重合体の分子量分布曲線におけるピークトップ分子量（Ｍｐ）の１／４以下に相当する部分のピーク面積が全ピーク面積の２０．０％以下
（３）共重合体のＭｗ／Ｍｐが０．９５以上
（４）共重合体の溶解性パラメーターが７．３〜９．５（ｃａｌ／ｃｍ３）１／２
【０００９】
［５］粘度指数向上剤（Ｘ１）〜（Ｘ４）及び基油を含有してなる潤滑油組成物。
【発明の効果】
【００１０】
本発明の粘度指数向上剤は、潤滑油組成物に使用した際の粘度指数向上効果及びせん断安定性に優れる。
【図面の簡単な説明】
【００１１】
【図１】（共）重合体（Ａ１）〜（Ａ４）の分子量分布曲線における全ピーク面積及びピークトップ分子量の１／４以下に相当する部分のピーク面積の一例を示す。
【発明を実施するための形態】
【００１２】
本発明の粘度指数向上剤（Ｘ１）は、（共）重合体（Ａ１）を含有してなり、（Ａ１）が以下の（１）〜（５）を満たす（共）重合体である。なお、「（共）重合」は、単独重合又は共重合を意味する。また、「Ｍｗ」は、重量平均分子量、「Ｍｐ」は、ピークトップ分子量、「Ｍｎ」は、数平均分子量を意味する。
（１）（共）重合体の重量平均分子量（Ｍｗ）が１５０，０００〜２００，０００未満
（２）（共）重合体の分子量分布曲線におけるピークトップ分子量（Ｍｐ）の１／４以下に相当する部分のピーク面積が全ピーク面積の１１．０％以下
（３）（共）重合体のＭｗ／Ｍｐが１．０８以上
（４）（共）重合体の溶解性パラメーターが７．３〜９．５（ｃａｌ／ｃｍ３）１／２
（５）炭素数５〜３６の分岐アルキル基を有する（メタ）アクリル酸アルキルエステル（ａ）を必須構成単量体とする（共）重合体
【００１３】
（Ａ１）のＭｗは、１５０，０００〜２００，０００未満である。
なお、本発明における（共）重合体のＭｗ、Ｍｎ、Ｍｐは、ゲルパーミエーションクロマトグラフィー（ＧＰＣ）により以下の条件で測定することができる。
＜ＧＰＣの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
基準物質  ：標準ポリスチレン（ＴＳＫｓｔａｎｄａｒｄ ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００１４】
（Ａ１）は、（Ａ１）の分子量分布曲線におけるＭｐの１／４以下に相当する部分のピーク面積が全ピーク面積の１１．０％以下であり、せん断安定性の観点から、好ましくは１０．０％以下、更に好ましくは９．０％以下である。
（Ａ１）の分子量分布曲線は、（Ａ１）のＧＰＣで得ることができる。ここで、「（Ａ１）の分子量分布曲線におけるＭｐの１／４以下に相当する部分のピーク面積」、「全ピーク面積」を図１に例示する。なお、分子量分布曲線におけるピーク面積は、分子量分布曲線の積分値から計算することができる。以下で説明する（Ａ２）〜（Ａ４）についても同様である。
【００１５】
（Ａ１）のＭｗ／Ｍｐは１．０８以上であり、せん断安定性の観点から、好ましくは１．１０以上、更に好ましくは１．１２以上である。
【００１６】
（Ａ１）の溶解性パラメーター（以下ＳＰ値と略記する）は、７．３〜９．５（ｃａｌ／ｃｍ３）１／２であり、粘度指数向上効果及び低温粘度の観点から、好ましくは９．０〜９．４（ｃａｌ／ｃｍ３）１／２、更に好ましくは９．１〜９．３（ｃａｌ／ｃｍ３）１／２である。  （Ａ１）のＳＰ値は、（Ａ１）を構成する単量体それぞれのＳＰ値を算出し、それぞれの単量体のＳＰ値を、構成単量体単位のモル分率に基づいて平均した値である。以下で説明する（Ａ２）〜（Ａ４）についても同様である。
（Ａ１）のＳＰ値は、使用する単量体のＳＰ値、モル分率を適宜調整することにより７．３〜９．５（ｃａｌ／ｃｍ３）１／２にすることができる。
なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
【００１７】
（Ａ１）のＳＰ値と後述する基油のＳＰ値の差の絶対値は、粘度指数向上効果の観点から、好ましくは０．５〜１．６（ｃａｌ／ｃｍ３）１／２であり、更に好ましくは１．０〜１．６（ｃａｌ／ｃｍ３）１／２である。
【００１８】
本発明における（共）重合体（Ａ１）は、炭素数５〜３６の分岐アルキル基を有する（メタ）アクリル酸アルキルエステル（ａ）を必須構成単量体とする（共）重合体である。なお、「（メタ）アクリル酸」は、アクリル酸又はメタクリル酸を意味する。
【００１９】
炭素数５〜３６の分岐アルキル基としては、イソペンチル基、イソヘキシル基、イソヘプチル基、イソオクチル基、２−エチルヘキシル基、３，５，５−トリメチルヘキシル基、イソデシル基、２，４，６−トリメチルヘプチル基、２−エチル−ｎ−ドデシル基、２−メチル−ｎ−テトラデシル基、イソヘキサデシル基、２−オクチルノニル基、２−ヘキシルウンデシル基、２−エチルペンタデシル基、２−（３−メチルヘキシル）−７−メチル−ノニル基、イソオクタデシル基、１−ヘキシルトリデシル基、２−エチルヘプタデシル基、２−オクチルウンデシル基、イソイコシル基、１−ウンデシルドデシル基、１−オクチルペンタデシル基、２−デシルトリデシル基、２−デシルテトラデシル基、２−（１，４，４−トリメチルブチル）−５，７，７−トリメチル−ヘプチル基、２−ドデシルペンタデシル基、イソトリコンチル基、２−テトラデシルヘプタデシル基、２−ヘキサデシルヘプタデシル基、１−ヘプチルトリコンチル基、２−ヘプタデシルイコシル基、１−オクタデシルイコシル基、２−ヘキサデシルドコシル基、２−（１，４，４−トリメチルブチル）−５，７，７−トリメチル−トリコンチル基、２−イコシルドコシル基、１−イコシルテトラコシル基、及びオレフィン［例えばプロピレンオリゴマー（２〜１２量体）、エチレン／プロピレンオリゴマー（３〜１７量体、モル比１６／１〜１／１１）及びイソブテンオリゴマー（２〜９量体）等］から得られるオキソアルコールから水酸基を除いた残基等が挙げられる。
炭素数５〜３６の分岐アルキル基のうち、粘度指数向上効果の観点から好ましいのは、
炭素数８〜３４の分岐アルキル基であり、更に好ましいのは炭素数１６〜３２の分岐アルキル基、特に好ましいのは炭素数２０〜２８の分岐アルキル基である。
【００２０】
単量体（ａ）の具体例としては、（メタ）アクリル酸イソペンチル、（メタ）アクリル酸イソヘキシル、（メタ）アクリル酸イソヘプチル、（メタ）アクリル酸イソオクチル、（メタ）アクリル酸イソオクチル、（メタ）アクリル酸２−エチルヘキシル、（メタ）アクリル酸３，５，５−トリメチルヘキシル、（メタ）アクリル酸イソデシル基、（メタ）アクリル酸２，４，６−トリメチルヘプチル、（メタ）アクリル酸２−エチル−ｎ−ドデシル、（メタ）アクリル酸２−メチル−ｎ−テトラデシル、（メタ）アクリル酸イソヘキサデシル、（メタ）アクリル酸２−ｎ−オクチル−ｎ−ノニル、（メタ）アクリル酸イソオクタデシル、（メタ）アクリル酸１−ｎ−ヘキシル−ｎ−トリデシル、（メタ）アクリル酸２−エチル−ｎ−ヘプタデシル、（メタ）アクリル酸イソイコシル、（メタ）アクリル酸１−ｎ−オクチル−ｎ−ペンタデシル、（メタ）アクリル酸２−ｎ−デシル−ｎ−テトラデシル、（メタ）アクリル酸２−ｎ−ドデシル−ｎ−ペンタデシル、（メタ）アクリル酸イソトリアコンチル、（メタ）アクリル酸２−ｎ−テトラデシル−ｎ−ヘプタデシル、（メタ）アクリル酸２−ｎ−ヘキサデシル−ｎ−ヘプタデシル、（メタ）アクリル酸２−ｎ−ヘプタデシル−ｎ−イコシル及び（メタ）アクリル酸２−ｎ−ヘキサデシル−ｎ−ドコシル、（メタ）アクリル酸２−オクチルノニル、エチレングリコールモノ−２−エチルペンタデシルエーテルと（メタ）アクリル酸とのエステル、（メタ）アクリル酸イソオクタデシル、（メタ）アクリル酸１−ヘキシルトリデシル、（メタ）アクリル酸２−エチル−ｎ−ヘプタデシル、（メタ）アクリル酸イソトリコンチル、（メタ）アクリル酸２−ｎ−テトラデシル−ｎ−ヘプタデシル、（メタ）アクリル酸２−ｎ−ヘプタデシル−ｎ−イコシル、（メタ）アクリル酸２−ｎ−ヘキサデシル−ｎ−ドコシル、（メタ）アクリル酸２−ｎ−イコシル−ｎ−ドコシル、（メタ）アクリル酸２−ｎ−テトラコシル−ｎ−ヘキサコシル、（メタ）アクリル酸２−メチル−ｎ−ペンタコンチル、（メタ）アクリル酸２−ｎ−テトラデシル−ｎ−テトラコンチル、（メタ）アクリル酸２−ｎ−ドデシル−ｎ−ヘキサテトラコンチル、（メタ）アクリル酸１−ｎ−オクタコシル−ｎ−トリコンチル、及びプロピレンオリゴマー（２〜１２量体）から得られるオキソアルコールと（メタ）アクリル酸とのエステル等が挙げられる。
【００２１】
本発明の粘度指数向上剤は、（共）重合体（Ａ２）を含有してなる粘度指数向上剤（Ｘ２）であって、（Ａ２）が以下の（１）〜（５）を満たす（共）重合体である。
（１）（共）重合体のＭｗが２００，０００〜３００，０００未満
（２）（共）重合体の分子量分布曲線におけるＭｐの１／４以下に相当する部分のピーク面積が全ピーク面積の１４．０％以下
（３）（共）重合体のＭｗ／Ｍｐが１．０４以上
（４）（共）重合体のＳＰ値が７．３〜９．５（ｃａｌ／ｃｍ３）１／２
（５）炭素数５〜３６の分岐アルキル基を有する（メタ）アクリル酸アルキルエステル（ａ）を必須構成単量体とする（共）重合体
【００２２】
（Ａ２）のＭｗは、２００，０００〜３００，０００未満である。
【００２３】
（Ａ２）の分子量分布曲線におけるＭｐの１／４以下に相当する部分のピーク面積が全ピーク面積の１４．０％以下であり、せん断安定性の観点から、好ましくは１２．５％以下、更に好ましくは１１．０％以下である。
（Ａ２）の分子量分布曲線は、（Ａ２）のＧＰＣで得ることができる。
【００２４】
（Ａ２）のＭｗ／Ｍｐは１．０４以上であり、せん断安定性の観点から、好ましくは１．０７以上、更に好ましくは１．１０以上である。
【００２５】
（Ａ２）のＳＰ値は、７．３〜９．５（ｃａｌ／ｃｍ３）１／２であり、粘度指数向上効果及び低温粘度の観点から、好ましくは９．０〜９．４（ｃａｌ／ｃｍ３）１／２、更に好ましくは９．１〜９．３（ｃａｌ／ｃｍ３）１／２である。
（Ａ２）のＳＰ値は、使用する単量体のＳＰ値、モル分率を適宜調整することにより７．３〜９．５（ｃａｌ／ｃｍ３）１／２にすることができる。
【００２６】
（Ａ２）のＳＰ値と後述する基油のＳＰ値の差の絶対値は、粘度指数向上効果の観点から、好ましくは０．５〜１．６（ｃａｌ／ｃｍ３）１／２であり、更に好ましくは１．０〜１．６（ｃａｌ／ｃｍ３）１／２である。
【００２７】
本発明における（共）重合体（Ａ２）は、炭素数５〜３６の分岐アルキル基を有する（メタ）アクリル酸アルキルエステル（ａ）を必須構成単量体とする（共）重合体である。炭素数５〜３６の分岐アルキル基を有する（メタ）アクリル酸アルキルエステル（ａ）としては、上記のものと同様のものが挙げられ、好ましい範囲も同様である。
【００２８】
本発明の粘度指数向上剤は、（共）重合体（Ａ３）を含有してなる粘度指数向上剤（Ｘ３）であって、（Ａ３）が以下の（１）〜（５）を満たす（共）重合体である。
（１）（共）重合体の重量平均分子量（Ｍｗ）が３００，０００〜５００，０００未満
（２）（共）重合体の分子量分布曲線におけるピークトップ分子量（Ｍｐ）の１／４以下に相当する部分のピーク面積が全ピーク面積の１７．０％以下
（３）（共）重合体のＭｗ／Ｍｐが１．００以上
（４）（共）重合体の溶解性パラメーターが７．３〜９．５（ｃａｌ／ｃｍ３）１／２
（５）炭素数５〜３６の分岐アルキル基を有する（メタ）アクリル酸アルキルエステル（ａ）を必須構成単量体とする（共）重合体
【００２９】
（Ａ３）のＭｗは、３００，０００〜５００，０００未満である。
【００３０】
（Ａ３）は、（Ａ３）の分子量分布曲線におけるＭｐの１／４以下に相当する部分のピーク面積が全ピーク面積の１７．０％以下であり、せん断安定性の観点から、好ましくは１５．０％以下、更に好ましくは１３．０％以下である。
（Ａ３）の分子量分布曲線は、（Ａ３）のＧＰＣで得ることができる。
【００３１】
（Ａ３）のＭｗ／Ｍｐは１．００以上であり、せん断安定性の観点から、好ましくは１．０３以上、更に好ましくは１．０５以上である。
【００３２】
（Ａ３）のＳＰ値は、７．３〜９．５（ｃａｌ／ｃｍ３）１／２であり、粘度指数向上効果及び低温粘度の観点から、好ましくは９．０〜９．４（ｃａｌ／ｃｍ３）１／２、更に好ましくは９．１〜９．３（ｃａｌ／ｃｍ３）１／２である。
【００３３】
（Ａ３）のＳＰ値と後述する基油のＳＰ値の差の絶対値は、粘度指数向上効果の観点から、好ましくは０．５〜１．６（ｃａｌ／ｃｍ３）１／２であり、更に好ましくは１．０〜１．６（ｃａｌ／ｃｍ３）１／２である。
【００３４】
本発明における（共）重合体（Ａ３）は、炭素数５〜３６の分岐アルキル基を有する（メタ）アクリル酸アルキルエステル（ａ）を必須構成単量体とする（共）重合体である。炭素数５〜３６の分岐アルキル基を有する（メタ）アクリル酸アルキルエステル（ａ）としては、上記のものと同様のものが挙げられ、好ましい範囲も同様である。
【００３５】
本発明の粘度指数向上剤は、（共）重合体（Ａ４）を含有してなる粘度指数向上剤（Ｘ４）であって、（Ａ４）が以下の（１）〜（５）を満たす（共）重合体である。
（１）（共）重合体の重量平均分子量（Ｍｗ）が５００，０００〜１，０００，０００未満
（２）（共）重合体の分子量分布曲線におけるピークトップ分子量（Ｍｐ）の１／４以下に相当する部分のピーク面積が全ピーク面積の２０．０％以下
（３）（共）重合体のＭｗ／Ｍｐが０．９５以上
（４）（共）重合体のＳＰ値が７．３〜９．５（ｃａｌ／ｃｍ３）１／２
（５）炭素数５〜３６の分岐アルキル基を有する（メタ）アクリル酸アルキルエステル（ａ）を必須構成単量体とする（共）重合体
【００３６】
（Ａ４）のＭｗは、５００，０００〜１，０００，０００未満である。
【００３７】
（Ａ４）は、（Ａ４）の分子量分布曲線におけるＭｐの１／４以下に相当する部分のピーク面積が全ピーク面積の２０．０％以下であり、せん断安定性の観点から、好ましくは１７．５％以下、更に好ましくは１５．０％以下である。
（Ａ４）の分子量分布曲線は、（Ａ４）のＧＰＣで得ることができる。
【００３８】
（Ａ４）のＳＰ値は、７．３〜９．５（ｃａｌ／ｃｍ３）１／２であり、粘度指数向上効果及び低温粘度の観点から、好ましくは９．０〜９．４（ｃａｌ／ｃｍ３）１／２、更に好ましくは９．１〜９．３（ｃａｌ／ｃｍ３）１／２である。  （Ａ４）のＳＰ値は、（Ａ１）と同様に算出できる。
【００３９】
（Ａ４）のＳＰ値と後述する基油のＳＰ値の差の絶対値は、粘度指数向上効果の観点から、好ましくは０．５〜１．６（ｃａｌ／ｃｍ３）１／２であり、更に好ましくは１．０〜１．６（ｃａｌ／ｃｍ３）１／２である。
【００４０】
本発明における（共）重合体（Ａ４）は、炭素数５〜３６の分岐アルキル基を有する（メタ）アクリル酸アルキルエステル（ａ）を必須構成単量体とする（共）重合体である。炭素数５〜３６の分岐アルキル基を有する（メタ）アクリル酸アルキルエステル（ａ）としては、上記のものと同様のものが挙げられ、好ましい範囲も同様である。
【００４１】
本発明における（共）重合体（Ａ１）〜（Ａ４）は、構成単量体として、更に、炭素数１〜４のアルキル基を有する（メタ）アクリル酸アルキルエステル（ｂ）、及び／又は炭素数５〜３６の直鎖アルキル基を有する（メタ）アクリル酸アルキルエステル（ｃ）を含有してなる共重合体であることが、粘度指数向上効果の観点から好ましい。
【００４２】
炭素数１〜４のアルキル基を有する（メタ）アクリル酸アルキルエステル（ｂ）としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル及び（メタ）アクリル酸イソブチル等が挙げられる。
（ｂ）のうち好ましいのは、炭素数１〜３のアルキル基を有する（メタ）アクリル酸エステルであり、更に好ましいのは（メタ）アクリル酸メチル及び（メタ）アクリル酸エチルであり、特に好ましいのは（メタ）アクリル酸メチルである。
【００４３】
炭素数５〜３６の直鎖アルキル基を有する（メタ）アクリル酸アルキルエステル（ｃ）としては、（メタ）アクリル酸ｎ−ペンチル、（メタ）アクリル酸ｎ−ヘキシル、（メタ）アクリル酸ｎ−ヘプチル、（メタ）アクリル酸ｎ−オクチル、（メタ）アクリル酸ｎ−ノニル、（メタ）アクリル酸ｎ−デシル、（メタ）アクリル酸ｎ−ドデシル、（メタ）アクリル酸ｎ−トリデシル、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル、（メタ）アクリル酸ｎ−イコシル、（メタ）アクリル酸ｎ−テトラコシル、（メタ）アクリル酸ｎ−トリアコンチル及び（メタ）アクリル酸ｎ−ヘキサトリアコンチル等が挙げられる。
（ｃ）のうち好ましいのは、炭素数１２〜３２の直鎖アルキル基を有する（メタ）アクリル酸アルキルエステルであり、更に好ましいのは炭素数１６〜３０の直鎖アルキル基を有する（メタ）アクリル酸エステル、特に好ましいのは炭素数１８〜２８の直鎖アルキル基を有する（メタ）アクリル酸エステルである。
【００４４】
本発明における（共）重合体（Ａ１）〜（Ａ４）は、構成単量体として更に窒素原子含有単量体（ｄ）、水酸基含有単量体（ｅ）及び／又はリン原子含有単量体（ｆ）を含有してなる共重合体であることが、粘度指数向上効果の観点から好ましい。
窒素原子含有単量体（ｄ）としては、以下の単量体（ｄ１）〜（ｄ４）が挙げられる。
【００４５】
アミド基含有単量体（ｄ１）：
（メタ）アクリルアミド、モノアルキル（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、Ｎ−（Ｎ’−モノアルキルアミノアルキル）（メタ）アクリルアミド［窒素原子に炭素数１〜４のアルキル基が１つ結合したアミノアルキル基（炭素数２〜６）を有するもの；例えばＮ−（Ｎ’−メチルアミノエチル）（メタ）アクリルアミド、Ｎ−（Ｎ’−エチルアミノエチル）（メタ）アクリルアミド、Ｎ−（Ｎ’−イソプロピルアミノ−ｎ−ブチル）（メタ）アクリルアミド及びＮ−（Ｎ’−ｎ−又はイソブチルアミノ−ｎ−ブチル）（メタ）アクリルアミド等］、ジアルキル（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、Ｎ−（Ｎ’，Ｎ’−ジアルキルアミノアルキル）（メタ）アクリルアミド［アミノアルキル基の窒素原子に炭素数１〜４のアルキル基が２つ結合したアミノアルキル基（炭素数２〜６）を有するもの；例えばＮ−（Ｎ’，Ｎ’−ジメチルアミノエチル）（メタ）アクリルアミド、Ｎ−（Ｎ’，Ｎ’−ジエチルアミノエチル）（メタ）アクリルアミド、Ｎ−（Ｎ’，Ｎ’−ジメチルアミノプロピル）（メタ）アクリルアミド及びＮ−（Ｎ’，Ｎ’−ジ−ｎ−ブチルアミノブチル）（メタ）アクリルアミド等］；Ｎ−ビニルカルボン酸アミド［Ｎ−ビニルホルムアミド、Ｎ−ビニルアセトアミド、Ｎ−ビニル−ｎ−又はイソプロピオン酸アミド及びＮ−ビニルヒドロキシアセトアミド等］等が挙げられる。
【００４６】
ニトロ基含有単量体（ｄ２）：
４−ニトロスチレン等が挙げられる。
【００４７】
１〜３級アミノ基含有単量体（ｄ３）：
１級アミノ基含有単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有単量体｛モノアルキルアミノアルキル（メタ）アクリレート［窒素原子に炭素数１〜６のアルキル基が１つ結合したアミノアルキル基（炭素数２〜６）を有するもの；例えばＮ−ｔ−ブチルアミノエチル（メタ）アクリレート及びＮ−メチルアミノエチル（メタ）アクリレート等］、炭素数６〜１２のジアルケニルアミン［ジ（メタ）アリルアミン等］｝；３級アミノ基含有単量体｛ジアルキルアミノアルキル（メタ）アクリレート［窒素原子に炭素数１〜６のアルキル基が２つ結合したアミノアルキル基（炭素数２〜６）を有するもの；例えばＮ，Ｎ−ジメチルアミノエチル（メタ）アクリレート及びＮ，Ｎ−ジエチルアミノエチル（メタ）アクリレート等］、窒素原子を有する脂環式（メタ）アクリレート［モルホリノエチル（メタ）アクリレート等］、芳香族系単量体［Ｎ−（Ｎ’，Ｎ’−ジフェニルアミノエチル）（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００４８】
ニトリル基含有単量体（ｄ４）：
（メタ）アクリロニトリル等が挙げられる。
【００４９】
（ｄ）のうち好ましいのは、（ｄ１）及び（ｄ３）であり、更に好ましいのは、Ｎ−（Ｎ’，Ｎ’−ジフェニルアミノエチル）（メタ）アクリルアミド、Ｎ−（Ｎ’，Ｎ’−ジメチルアミノエチル）（メタ）アクリルアミド、Ｎ−（Ｎ’，Ｎ’−ジエチルアミノエチル）（メタ）アクリルアミド、Ｎ−（Ｎ’，Ｎ’−ジメチルアミノプロピル）（メタ）アクリルアミド、Ｎ，Ｎ−ジメチルアミノエチル（メタ）アクリレート及びＮ，Ｎ−ジエチルアミノエチル（メタ）アクリレートである。
【００５０】
水酸基含有単量体（ｅ）：
水酸基含有芳香族単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はビス−ヒドロキシアルキル（炭素数１〜４）置換（メタ）アクリルアミド［Ｎ，Ｎ−ビス（ヒドロキシメチル）（メタ）アクリルアミド、Ｎ，Ｎ−ビス（ヒドロキシプロピル）（メタ）アクリルアミド、Ｎ，Ｎ−ビス（２−ヒドロキシブチル）（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（Ｍｎ：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート、ラウリルアルコールエチレンオキサイド付加物（２〜３０モル）（メタ）アクリレート及びモノ（メタ）アクリル酸ポリオキシエチレン（Ｍｎ：１５０〜２３０）ソルビタン等］等；が挙げられる。
【００５１】
リン原子含有単量体（ｆ）としては、以下の単量体（ｆ１）〜（ｆ２）が挙げられる。
【００５２】
リン酸エステル基含有単量体（ｆ１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。なお、「（メタ）アクリロイロキシ」は、アクリロイロキシ又はメタクリロイロキシを意味する。
【００５３】
ホスホノ基含有単量体（ｆ２）：
（メタ）アクリロイロキシアルキル（炭素数２〜４）ホスホン酸［（メタ）アクリロイロキシエチルホスホン酸等］及びアルケニル（炭素数２〜１２）ホスホン酸［ビニルホスホン酸、アリルホスホン酸及びオクテニルホスホン酸等］等が挙げられる。
【００５４】
（ｆ）のうち好ましいのは（ｆ１）であり、更に好ましいのは（メタ）アクリロイロキシアルキル（炭素数２〜４）リン酸エステルであり、特に好ましいのは（メタ）アクリロイロキシエチルホスフェートである。
【００５５】
（Ａ１）〜（Ａ４）は、構成単量体として更に、以下の単量体（ｇ）〜（ｍ）を構成単量体としてもよい。
【００５６】
脂肪族炭化水素系単量体（ｇ）：
炭素数２〜２０のアルケン（エチレン、プロピレン、ブテン、イソブチレン、ペンテン、ヘプテン、ジイソブチレン、オクテン、ドデセン及びオクタデセン等）等が挙げられる。
【００５７】
脂環式炭化水素系単量体（ｈ）：
シクロペンテン、シクロヘキセン、シクロヘプテン、シクロオクテン及びピネン等が挙げられる。
【００５８】
芳香族炭化水素系単量体（ｉ）：
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン、インデン及び２−ビニルナフタレン等が挙げられる。
【００５９】
ビニルエステル、ビニルエーテル、ビニルケトン類（ｊ）：
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００６０】
エポキシ基含有単量体（ｋ）：
グリシジル（メタ）アクリレート及びグリシジル（メタ）アリルエーテル等が挙げられる。
【００６１】
ハロゲン元素含有単量体（ｌ）：
塩化ビニル、臭化ビニル、塩化ビニリデン、塩化（メタ）アリル及びハロゲン化スチレン（ジクロロスチレン等）等が挙げられる。
【００６２】
不飽和ポリカルボン酸のエステル（ｍ）：
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００６３】
（Ａ１）〜（Ａ４）を構成する（ａ）の割合は、粘度指数向上効果の観点から、（Ａ１）〜（Ａ４）の重量に基づいて、好ましくは５〜９０重量％であり、更に好ましくは１０〜８５重量％、特に好ましくは２０〜５０重量％である。
（Ａ１）〜（Ａ４）を構成する（ｂ）の割合は、粘度指数向上効果の観点から、（Ａ１）〜（Ａ４）の重量に基づいて、好ましくは５〜６０重量％であり、更に好ましくは１０〜５０重量％、特に好ましくは２０〜４０重量％である。
（Ａ１）〜（Ａ４）を構成する（ｃ）の割合は、粘度指数向上効果の観点から、（Ａ１）〜（Ａ４）の重量に基づいて、好ましくは５〜９０重量％であり、更に好ましくは１０〜８５重量％、特に好ましくは２０〜４０重量％である。
（Ａ１）〜（Ａ４）を構成する（ｄ）の割合は、粘度指数向上効果の観点から、（Ａ１）〜（Ａ４）の重量に基づいて、好ましくは０．０１〜１５重量％であり、更に好ましくは０．０１〜１２重量％、特に好ましくは０．０１〜１０重量％である。
（Ａ１）〜（Ａ４）を構成する（ｅ）〜（ｆ）それぞれの割合は、粘度指数向上効果の低温粘度の観点から、（Ａ１）〜（Ａ４）の重量に基づいて、好ましくは０．０１〜１５重量％であり、更に好ましくは０．０１〜１２重量％、特に好ましくは０．０１〜１０重量％である。
（Ａ１）〜（Ａ４）を構成する（ｇ）〜（ｍ）それぞれの割合は、粘度指数向上効果の観点から、（Ａ１）〜（Ａ４）の重量に基づいて、好ましくは０．０１〜１５重量％であり、更に好ましくは０．０１〜１２重量％、特に好ましくは０．０１〜１０重量％である。
【００６４】
（Ａ１）〜（Ａ４）の結晶化温度は、−１５℃以下であり、潤滑油組成物の低温粘度の観点から好ましくは−３０℃以下であり、更に好ましくは−４０℃以下、特に好ましくは−５０℃以下である。
なお、（Ａ１）〜（Ａ４）の結晶化温度は、示差走査熱量計「ＵＮＩＸ（登録商標）ＤＳＣ７」（ＰＥＲＫＩＮ−ＥＬＭＥＲ社製）を使用して測定することができ、（Ａ１）〜（Ａ４）５ｍｇを試料とし、１０℃／分の等温速度で１００℃から−７０℃まで冷却したときに観測される結晶化温度である。
【００６５】
（Ａ１）〜（Ａ４）は、公知の製造方法によって得ることができ、具体的には前記の単量体を溶剤中で重合開始剤存在下に溶液重合することにより得る方法が挙げられる。
溶剤としては、トルエン、キシレン、炭素数９〜１０のアルキルベンゼン、メチルエチルケトン及び鉱物油等が挙げられる。
重合開始剤としては、アゾ系開始剤（２，２’−アゾビス（２−メチルブチロニトリル）及び２，２’−アゾビス（２，４−ジメチルバレロニトリル）等）、過酸化物系開始剤（ベンゾイルパーオキサイド、クミルパーオキサイド及びラウリルパーオキサイド等）及びレドックス系開始剤（ベンゾイルパーオキサイドと３級アミンの混合物等）が挙げられる。更に必要により、公知の連鎖移動剤（炭素数２〜２０のアルキルメルカプタン等）を使用することもできる。重合開始剤は、単量体、基油又は溶剤等の一部に予め溶解させてから投入することができる。（Ａ１）〜（Ａ４）の分子量分布曲線におけるＭｐの１／４以下に相当する部分のピーク面積を小さくし、Ｍｗ／Ｍｐの数値を大きくするためには、重合開始剤を単量体に予め溶解させて使用することが好ましく、重合温度に到達した後に、予め重合開始剤を溶解させた単量体を投入して使用することが更に好ましい。
重合温度は、好ましくは２５〜１４０℃であり、更に好ましくは５０〜１２０℃である。また、上記の溶液重合の他に、塊状重合、乳化重合又は懸濁重合により（Ａ１）〜（Ａ４）を得ることができる。
（Ａ１）〜（Ａ４）が共重合体である場合の重合形態としては、ランダム付加重合体又は交互共重合体のいずれでもよく、また、グラフト共重合体又はブロック共重合体のいずれでもよい。
【００６６】
本発明の粘度指数向上剤は、（Ａ１）〜（Ａ４）と、（Ａ１）〜（Ａ４）以外のアルキル（メタ）アクリル酸エステル（共）重合体（Ｂ）を併用してもよい。
（Ｂ）としては、（Ａ１）〜（Ａ４）以外のアルキル（メタ）アクリル酸エステル（共）重合体であれば特に限定しないが、炭素数１〜１８の直鎖アルキル基を有する（メタ）アクリル酸アルキルエステル（共）重合体等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００６７】
（Ａ１）〜（Ａ４）と（Ｂ）を併用する場合の（Ｂ）の使用量は、（Ａ１）〜（Ａ４）の重量に基づいて、低温粘度の観点から好ましくは０．０１〜３０重量％であり、更に好ましくは０．０１〜２０重量％、特に好ましくは０．０１〜１０重量％である。
【００６８】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリα−オレフィン系合成潤滑油等）及びエステル系合成潤滑油等］及びこれらの混合物が挙げられる。これらのうち好ましいのは鉱物油である。
【００６９】
基油の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
基油の粘度指数（ＪＩＳ−Ｋ２２８３で測定したもの）は、粘度指数向上効果の観点から好ましくは１１０以上である。
【００７０】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００７１】
本発明の潤滑油組成物における粘度指数向上剤の含有率は、基油の重量に基づいて、粘度指数向上剤中の（Ａ１）〜（Ａ４）の重量に換算して、好ましくは１〜３０重量％である。
潤滑油組成物がエンジン油として使用される場合には、１００℃の動粘度が４〜１０ｍｍ２／ｓの基油に、（Ａ１）〜（Ａ４）を２〜１０重量％含有しているものが好ましい。
潤滑油組成物がギヤ油として使用される場合には、１００℃の動粘度が２〜１０ｍｍ２／ｓの基油に、（Ａ１）〜（Ａ４）を３〜３０重量％含有しているものが好ましい。
潤滑油組成物が自動変速機油（ＡＴＦ及びｂｅｌｔ−ＣＶＴＦ等）として使用される場合には、１００℃の動粘度が２〜６ｍｍ２／ｓの基油に、（Ａ１）〜（Ａ４）を３〜２５重量％含有しているものが好ましい。
潤滑油組成物がトラクション油として使用される場合には、１００℃の動粘度が１〜５ｍｍ２／ｓの基油に、（Ａ１）〜（Ａ４）を０．５〜１０重量％含有しているものが好ましい。
【００７２】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【実施例】
【００７３】
以下、実施例により本発明を詳細に説明するが、本発明はこれらに限定されるものではない。
【００７４】
＜実施例１〜１５＞
撹拌装置、加熱冷却装置、温度計及び窒素導入管を備えた反応容器に、基油Ａ（ＳＰ値：８．３（ｃａｌ／ｃｍ３）１／２、１００℃の動粘度：４．２ｍｍ２／ｓ、粘度指数：１２８）３００重量部、表１及び２に記載の単量体配合物から（ｃ−２）を１０重量部除いた９０重量部を投入し、窒素置換（気相酸素濃度１００ｐｐｍ）を行った後、密閉下、撹拌しながら昇温し、７６℃に到達後、予め１０重量部の（ｃ−２）と混合溶解させた２，２’−アゾビス（２，４−ジメチルバレロニトリル）０．０７重量部及び２，２’−アゾビス（２−メチルブチロニトリル）０．２５重量部を１０分以内に投入し、同温度で５時間重合反応を行った。１２０〜１３０℃に昇温後、同温度で減圧下（０．０２７〜０．０４０ＭＰａ）、未反応の単量体を２時間かけて除去し、共重合体（Ａ１−１）〜（Ａ４−３）を含有してなる粘度指数向上剤（Ｘ１）〜（Ｘ１５）を得た。
【００７５】
＜比較例１〜４＞
撹拌装置、加熱冷却装置、温度計、滴下ロート、窒素導入管及び減圧装置を備えた反応容器に、基油Ａ３００重量部を投入し、別のガラス製ビーカーに、表２に記載の単量体配合物１００重量部、２，２’−アゾビス（２−メチルブチロニトリル）０．２５重量部、２，２’−アゾビス（２，４−ジメチルバレロニトリル）０．０７重量部を投入し、２０℃で撹拌、混合して単量体溶液を調製し、滴下ロートに投入した。反応容器の気相部を窒素置換した後、密閉下、系内温度を７６℃に保ちながら、２時間かけて単量体溶液を滴下し、滴下終了後同温で２時間重合反応を行った。１２０〜１３０℃に昇温後、同温度で減圧下（０．０２７〜０．０４０ＭＰａ）、未反応の単量体を２時間かけて除去し、共重合体（Ｈ１）〜（Ｈ４）を含有してなる粘度指数向上剤（Ｘ’１）〜（Ｘ’４）を得た。
【００７６】
得られた共重合体（Ａ１−１）〜（Ａ４−３）、（Ｈ１）〜（Ｈ４）のＳＰ値を上記の方法で計算し、Ｍｗ、Ｍｐは、上記の方法で測定し、Ｍｗ／Ｍｐ、全ピーク面積に対するＭｐの１／４以下に相当する部分のピーク面積の割合を算出した。また、共重合体の基油溶解性を以下の方法で評価した。結果を表１及び２に示す。
【００７７】
＜共重合体の基油溶解性の評価方法＞
粘度指数向上剤（Ｘ１）〜（Ｘ１５）、（Ｘ’１）〜（Ｘ’４）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００７８】
【表１】
0005898262.tif 000002
【００７９】
【表２】
0005898262.tif 000003
【００８０】
表１及び２記載の単量体は以下の通りである。
（ａ−１）：２−ｎ−デシル−ｎ−テトラデシルメタクリレート
（ａ−２）：２−ｎ−オクチル−ｎ−ドデシルメタクリレート
（ａ−３）：２−ｎ−ドデシル−ｎ−ヘキサデシルメタクリレート
（ｂ−１）：メタクリル酸メチル
（ｃ−１）：メタクリル酸ｎ−テトラデシル
（ｃ−２）：メタクリル酸ｎ−ヘキサデシル
（ｄ−１）：ジメチルアミノエチルメタクリレート
【００８１】
＜実施例１６〜３０及び比較例５〜８＞
撹拌装置を備えたステンレス製容器に、基油Ａを投入し、得られる潤滑油組成物の１００℃における動粘度が７．００±０．０２（ｍｍ２／ｓ）になるように、それぞれ粘度指数向上剤（Ｘ１）〜（Ｘ１５）、（Ｘ’１）〜（Ｘ’４）を添加し、潤滑油組成物（Ｙ１）〜（Ｙ１５）、（Ｙ’１）〜（Ｙ’４）を得た。
得られた潤滑油組成物（Ｙ１）〜（Ｙ１５）、（Ｙ’１）〜（Ｙ’４）の４０℃及び１００℃における動粘度、粘度指数、せん断安定性指数を以下の方法で評価した。結果を表３に示す。
【００８２】
＜潤滑油組成物の４０℃及び１００℃における動粘度の測定方法＞
ＡＳＴＭ  Ｄ４４５の方法で測定した。
【００８３】
＜潤滑油組成物の粘度指数の測定方法＞
ＪＩＳ−Ｋ２２８３の方法で測定した。
【００８４】
＜潤滑油組成物のせん断安定性の評価方法＞
ＪＰＩ  ５Ｓ−２９−２００６で規定された方法に従い、下記の式（１）により潤滑油組成物のせん断安定性指数（％）を測定した。せん断安定性指数（％）が低いほどせん断安定性に優れることを意味する。
【００８５】
【数１】
0005898262.tif 000004
【００８６】
【表３】
0005898262.tif 000005
【００８７】
表３において、実施例１６〜１８と比較例５、実施例１９〜２１と比較例６、実施例２２〜２７と比較例７、実施例２８〜３０と比較例８、それぞれの結果を比較することで、本発明の粘度指数向上剤を含有してなる潤滑油組成物（実施例１６〜３０）は、比較例５〜８の潤滑油組成物と比較して、せん断安定性に優れることは明らかである。
【産業上の利用可能性】
【００８８】
本発明の粘度指数向上剤を含有してなる潤滑油組成物は、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油として好適である。
【図１】
0005898262.tif 000006